(57)【特許請求の範囲】
【請求項１】
基板上にバナジウム含有固体を析出する溶液反応系で析出させたバナジウム酸化物薄膜であって、
１）該バナジウム酸化物薄膜が、基板のアミノ基終端シラン領域に形成されている、２）該バナジウム酸化物薄膜が、バナジウム酸化物薄膜パターンとなっている、３）基板が、該基板上に、アミノ基とシラノール基でパターン化された自己組織化単分子膜を形成させた基板である、ことを特徴とするバナジウム酸化物薄膜。
【請求項２】
基板が、ガラス、シリコン、金属、セラミックス、又はポリマーの基板である、請求項１に記載のバナジウム酸化物薄膜。
【請求項３】
基板が、平板状、粒子、繊維、又は複雑形状の形態を有している、請求項１又は２に記載のバナジウム酸化物薄膜。
【請求項４】
請求項１から３のいずれかに記載の、基板上に形成させたバナジウム酸化物薄膜を製造する方法であって、
１）基板上にアミノ基終端シラン表面とシラノール基表面を有するパターン化自己組織化単分子膜を作製し、２）該パターン化自己組織化単分子膜をバナジウム含有固体を析出する溶液反応系に浸漬し、バナジウム酸化物を液相で析出させる、ことを特徴とするバナジウム酸化物薄膜の製造方法。
【請求項５】
ｐＨ５において正のゼータ電位を有するパターン化自己組織化単分子膜を用いる、請求項４に記載のバナジウム酸化物薄膜の製造方法。
【請求項６】
溶液反応系として、水溶液反応、非水溶液反応又は水熱反応の反応系を用いる、請求項４に記載のバナジウム酸化物薄膜の製造方法。
【請求項７】
バナジウム酸化物の光学特性乃至電気特性を利用したバナジウム酸化物素子を含むバナジウム酸化物系デバイスにおいて、
該素子として、請求項１から３のいずれかに記載のバナジウム酸化物薄膜を構成要素として含むことを特徴とするバナジウム酸化物系デバイス。
【発明の詳細な説明】
【技術分野】
【０００１】
本発明は、バナジウム酸化物薄膜乃至バナジウム酸化物薄膜パターン及びそれらの作製方法に関するものであり、更に詳しくは、本発明は、自己組織化単分子膜をテンプレートとし、アミノ基終端シラン領域上に形成されたバナジウム酸化物薄膜乃至バナジウム酸化物薄膜パターン、その作製方法及びそのデバイス製品に関するものである。
【０００２】
本発明のバナジウム酸化物薄膜乃至バナジウム酸化物薄膜パターンは、基板との界面において、ＡＰＴＳ−ＳＡＭのアミノ基又はアミノ基由来のＮ原子を有することを特徴としている。本発明は、例えば、熱応答性遮熱ガラス（スマートウィンドウ）、温度センサー等として好適に利用できるバナジウム酸化物薄膜乃至バナジウム酸化物薄膜パターン及びその製品を提供するものである。
【背景技術】
【０００３】
バナジウム酸化物（ＶＯｘ）は、触媒［非特許文献１］、スイッチングデバイス向け素子［非特許文献２］、帯電防止コーティング［非特許文献３］、温度センサー［非特許文献４］、リチウムイオン電池の陰極［非特許文献５−６］、エレクトロクロミックディスプレーデバイスの対極［非特許文献７］などとして、高い注目を集めている。
【０００４】
特に、バナジウム酸化物は、遷移温度（転移温度、Ｔｔ）において、低温の単斜晶から高温の正方晶への半導体−金属相転移により、光学特性及び電気特性が劇的に変化する特性を有している［非特許文献８−９］。
【０００５】
バナジウム酸化物（ＶＯ２）は、遷移温度が室温に近い６８℃付近であることから、熱応答性遮熱ガラス（スマートウィンドウ）［非特許文献１０−１２］、温度センサー［非特許文献４］、非冷却赤外線ボロメーター（非冷却赤外線検知器）［非特許文献１３］、ホログラフィックストレージシステム（感光効率の高い材料を用いたデータ記録媒体）［非特許文献１４］、オプティカルファイバースイッチングデバイス（光学繊維スイッチングデバイス）［非特許文献１５］、超高速スイッチングデバイス［非特許文献１６］、フォトニッククリスタル［非特許文献１７］などへの有力材料として期待されている。
【０００６】
そのため、マグネトロンスパッタリング［非特許文献８，１８−１９］、電子線蒸着［非特許文献２０−２１］、化学気相堆積法［非特許文献２２−２５］、ゾルゲル法［非特許文献２−３，７］、パルスレーザー堆積法［非特許文献２６］など、様々な手法によるバナジウム酸化物及び関連物質の合成が報告されている。
【０００７】
また、具体例として、バナジウム酸化物（ＶＯｘ）は、触媒、スイッチングデバイス向け素子、帯電防止コーティング、温度センサー、リチウムイオン電池の陰極、エレクトロクロミックディスプレーデバイスの対極などとして高い注目を集めている。特に、バナジウム酸化物は、遷移温度（転移温度、Ｔｔ）において、低温の単斜晶から高温の正方晶への半導体−金属相転移により、光学特性及び電気特性が劇的に変化する特性を有している。
【０００８】
このように、バナジウム酸化物（ＶＯ２）は、遷移温度が室温に近い６８℃付近であることから、熱応答性遮熱ガラス（スマートウィンドウ）、温度センサー、非冷却赤外線ボロメーター（非冷却赤外線検知器）、ホログラフィックストレージシステム（感光効率の高い材料を用いたデータ記録媒体）、オプティカルファイバースイッチングデバイス（光学繊維スイッチングデバイス）、超高速スイッチングデバイス、フォトニッククリスタルなどへの有力材料として期待されている。そのため、マグネトロンスパッタリング、電子線蒸着、化学気相堆積法、ゾルゲル法、パルスレーザー堆積法など、様々な手法によるバナジウム酸化物及び関連物質の合成が報告されている。
【０００９】
最近、低耐熱性ポリマーや透明導電膜上へのデバイス構築の観点から、水溶液プロセスが注目されている。水溶液プロセスは、低消費エネルギー、低ＣＯ２排出、焼結のための有機バインダーの不使用、環境調和型プロセスの点においても、大きな利点を有している。また、マイクロデバイス作製のためには、薄膜の微細加工が強く求められている。
【００１０】
しかし、バナジウム酸化物の高い特性は、薄膜のマイクロパターン形成時のエッチングにより、大きく劣化してしまう。そのため、エッチングプロセスを経ない薄膜のマイクロパターニング技術が必要とされている。
【００１１】
このように、バナジウム酸化物に関する従来技術における問題点（課題）として、低耐熱性基材へのコーティングができない、大面積化が困難、複雑形状基材へのコーティングが困難、設備投資・製造コストが高い、などの問題点があった。また、マイクロデバイス作製のためには、薄膜の微細加工が強く求められている。しかし、バナジウム酸化物の高い特性は、薄膜のマイクロパターン形成時のエッチングにより、大きく劣化してしまう。そのため、エッチングプロセスを経ない薄膜のマイクロパターニング技術の開発が必要とされていた。更に、低消費エネルギー、低ＣＯ２排出、焼結のための有機バインダーの不使用、環境調和型プロセスへの移行の要請が増している。
【００１２】
【非特許文献１】１．Ｚｈｕ，Ｚ．Ｐ．；Ｌｉｕ，Ｚ．Ｙ．；Ｎｉｕ，Ｈ．Ｘ．；Ｌｉｕ，Ｓ．Ｊ．；Ｈｕ，Ｔ．Ｄ．；Ｌｉｕ，Ｔ．；Ｘｉｅ，Ｙ．Ｎ．，Ｊｏｕｒｎａｌ  ｏｆ  Ｃａｔａｌｙｓｉｓ  ２００１，１９７，（１），６−１６
【非特許文献２】２．Ｂｕｌｌｏｔ，Ｊ．；Ｇａｌｌａｉｓ，Ｏ．；Ｇａｕｔｈｉｅｒ，Ｍ．；Ｌｉｖａｇｅ，Ｊ．，Ａｐｐｌｉｅｄ  Ｐｈｙｓｉｃｓ  Ｌｅｔｔｅｒｓ  １９８０，３６，（１２），９８６−９８８
【非特許文献３】３．Ｌｉｖａｇｅ，Ｊ．；Ｂｅｔｅｉｌｌｅ，Ｆ．；Ｒｏｕｘ，Ｃ．；Ｃｈａｔｒｙ，Ｍ．；Ｄａｖｉｄｓｏｎ，Ｐ．，Ａｃｔａ  Ｍａｔｅｒｉａｌｉａ  １９９８，４６，（３），７４３−７５０
【非特許文献４】４．Ｋｉｍ，Ｂ．Ｊ．；Ｌｅｅ，Ｙ．Ｗ．；Ｃｈａｅ，Ｂ．Ｇ．；Ｙｕｎ，Ｓ．Ｊ．；Ｏｈ，Ｓ．Ｙ．；Ｋｉｍ，Ｈ．Ｔ．；Ｌｉｍ，Ｙ．Ｓ．，Ａｐｐｌｉｅｄ  Ｐｈｙｓｉｃｓ  Ｌｅｔｔｅｒｓ  ２００７，９０，（２）
【非特許文献５】５．Ｓｃｈｍｉｔｔ，Ｔ．；Ａｕｇｕｓｔｓｓｏｎ，Ａ．；Ｎｏｒｄｇｒｅｎ，Ｊ．；Ｄｕｄａ，Ｌ．Ｃ．；Ｈｏｗｉｎｇ，Ｊ．；Ｇｕｓｔａｆｓｓｏｎ，Ｔ．；Ｓｃｈｗｉｎｇｅｎｓｃｈｌｏｇｌ，Ｕ．；Ｅｙｅｒｔ，Ｖ．，Ａｐｐｌｉｅｄ  Ｐｈｙｓｉｃｓ  Ｌｅｔｔｅｒｓ  ２００５，８６，（６）
【非特許文献６】６．Ｍｕｎｓｈｉ，Ｍ．Ｚ．Ａ．；Ｓｍｙｒｌ，Ｗ．Ｈ．；Ｓｃｈｍｉｄｔｋｅ，Ｃ．，Ｃｈｅｍｉｓｔｒｙ  ｏｆ  Ｍａｔｅｒｉａｌｓ  １９９０，２，（５），５３０−５３４
【非特許文献７】７．Ｌｉｖａｇｅ，Ｊ．，Ｃｈｅｍｉｓｔｒｙ  ｏｆ  Ｍａｔｅｒｉａｌｓ  １９９１，３，（４），５７８−５９３
【非特許文献８】８．Ｓｈｉｇｅｓａｔｏ，Ｙ．；Ｅｎｏｍｏｔｏ，Ｍ．；Ｏｄａｋａ，Ｈ．，Ｊａｐａｎｅｓｅ  Ｊｏｕｒｎａｌ  ｏｆ  Ａｐｐｌｉｅｄ  Ｐｈｙｓｉｃｓ  Ｐａｒｔ  １−Ｒｅｇｕｌａｒ  Ｐａｐｅｒｓ  Ｓｈｏｒｔ  Ｎｏｔｅｓ  ＆  Ｒｅｖｉｅｗ  Ｐａｐｅｒｓ  ２０００，３９，（１０），６０１６−６０２４
【非特許文献９】９．Ｉｍａｄａ，Ｍ．；Ｆｕｊｉｍｏｒｉ，Ａ．；Ｔｏｋｕｒａ，Ｙ．，Ｒｅｖｉｅｗｓ  ｏｆ  Ｍｏｄｅｒｎ  Ｐｈｙｓｉｃｓ  １９９８，７０，（４），１０３９−１２６３
【非特許文献１０】１０．Ｂａｂｕｌａｎａｍ，Ｓ．Ｍ．；Ｅｒｉｋｓｓｏｎ，Ｔ．Ｓ．；Ｎｉｋｌａｓｓｏｎ，Ｇ．Ａ．；Ｇｒａｎｑｖｉｓｔ，Ｃ．Ｇ．，Ｓｏｌａｒ  Ｅｎｅｒｇｙ  Ｍａｔｅｒｉａｌｓ  １９８７，１６，（５），３４７−３６３
【非特許文献１１】１１．Ｊｏｒｇｅｎｓｏｎ，Ｇ．Ｖ．；Ｌｅｅ，Ｊ．Ｃ．，Ｓｏｌａｒ  Ｅｎｅｒｇｙ  Ｍａｔｅｒｉａｌｓ  １９８６，１４，（３−５），２０５−２１４
【非特許文献１２】１２．Ｍａｎｎｉｎｇ，Ｔ．Ｄ．；Ｐａｒｋｉｎ，Ｉ．Ｐ．，Ｊｏｕｒｎａｌ  ｏｆ  Ｍａｔｅｒｉａｌｓ  Ｃｈｅｍｉｓｔｒｙ  ２００４，１４，（１６），２５５４−２５５９
【非特許文献１３】１３．Ｊｅｒｏｍｉｎｅｋ，Ｈ．；Ｐｉｃａｒｄ，Ｆ．；Ｖｉｎｃｅｎｔ，Ｄ．，Ｏｐｔｉｃａｌ  Ｅｎｇｉｎｅｅｒｉｎｇ  １９９３，３２，（９），２０９２−２０９９
【非特許文献１４】１４．Ｂｕｇａｙｅｖ，Ａ．Ａ．；Ｇｕｐｔａ，Ｍ．Ｃ．，Ｏｐｔｉｃｓ  Ｌｅｔｔｅｒｓ  ２００３，２８，（１６），１４６３−１４６５オプティカルファイバースイッチングデバイス（光学繊維スイッチングデバイス）、
【非特許文献１５】１５．Ｌｅｅ，Ｃ．Ｅ．；Ａｔｋｉｎｓ，Ｒ．Ａ．；Ｇｉｂｌｅｒ，Ｗ．Ｎ．；Ｔａｙｌｏｒ，Ｈ．Ｆ．，Ａｐｐｌｉｅｄ  Ｏｐｔｉｃｓ  １９８９，２８，（２１），４５１１−４５１２
【非特許文献１６】１６．Ｃａｖａｌｌｅｒｉ，Ａ．；Ｔｏｔｈ，Ｃ．；Ｓｉｄｅｒｓ，Ｃ．Ｗ．；Ｓｑｕｉｅｒ，Ｊ．Ａ．；Ｒａｋｓｉ，Ｆ．；Ｆｏｒｇｅｔ，Ｐ．；Ｋｉｅｆｆｅｒ，Ｊ．Ｃ．，Ｐｈｙｓｉｃａｌ  Ｒｅｖｉｅｗ  Ｌｅｔｔｅｒｓ  ２００１，８７２３，（２３）
【非特許文献１７】１７．Ｘｉａｏ，Ｄ．；Ｋｉｍ，Ｋ．Ｗ．；Ｚａｖａｄａ，Ｊ．Ｍ．，Ｊｏｕｒｎａｌ  ｏｆ  Ａｐｐｌｉｅｄ  Ｐｈｙｓｉｃｓ  ２００５，９７，（１０）
【非特許文献１８】１８．Ｋａｔｏ，Ｋ．；Ｓｏｎｇ，Ｐ．Ｋ．；Ｏｄａｋａ，Ｈ．；Ｓｈｉｇｅｓａｔｏ，Ｙ．，Ｊａｐａｎｅｓｅ  Ｊｏｕｒｎａｌ  ｏｆ  Ａｐｐｌｉｅｄ  Ｐｈｙｓｉｃｓ  Ｐａｒｔ  １−Ｒｅｇｕｌａｒ  Ｐａｐｅｒｓ  Ｓｈｏｒｔ  Ｎｏｔｅｓ  ＆  Ｒｅｖｉｅｗ  Ｐａｐｅｒｓ  ２００３，４２，（１０），６５２３−６５３１
【非特許文献１９】１９．Ｔｈｅｉｌ，Ｊ．Ａ．；Ｋｕｓａｎｏ，Ｅ．；Ｒｏｃｋｅｔｔ，Ａ．，Ｔｈｉｎ  Ｓｏｌｉｄ  Ｆｉｌｍｓ  １９９７，２９８，（１−２），１２２−１２９
【非特許文献２０】２０．Ｒａｍａｎａ，Ｃ．Ｖ．；Ｈｕｓｓａｉｎ，Ｏ．Ｍ．；Ｎａｉｄｕ，Ｂ．Ｓ．；Ｒｅｄｄｙ，Ｐ．Ｊ．，Ｔｈｉｎ  Ｓｏｌｉｄ  Ｆｉｌｍｓ  １９９７，３０５，（１−２），２１９−２２６
【非特許文献２１】２１．Ｒａｍａｎａ，Ｃ．Ｖ．；Ｈｕｓｓａｉｎ，Ｏ．Ｍ．，Ａｄｖａｎｃｅｄ  Ｍａｔｅｒｉａｌｓ  ｆｏｒ  Ｏｐｔｉｃｓ  ａｎｄ  Ｅｌｅｃｔｒｏｎｉｃｓ  １９９７，７，（５），２２５−２３１
【非特許文献２２】２２．Ｍａｎｎｉｎｇ，Ｔ．Ｄ．；Ｐａｒｋｉｎ，Ｉ．Ｐ．；Ｃｌａｒｋ，Ｒ．Ｊ．Ｈ．；Ｓｈｅｅｌ，Ｄ．；Ｐｅｍｂｌｅ，Ｍ．Ｅ．；Ｖｅｒｎａｄｏｕ，Ｄ．，Ｊｏｕｒｎａｌ  ｏｆ  Ｍａｔｅｒｉａｌｓ  Ｃｈｅｍｉｓｔｒｙ  ２００２，１２，（１０），２９３６−２９３９
【非特許文献２３】２３．Ｍａｎｎｉｎｇ，Ｔ．Ｄ．；Ｐａｒｋｉｎ，Ｉ．Ｐ．；Ｐｅｍｂｌｅ，Ｍ．Ｅ．；Ｓｈｅｅｌ，Ｄ．；Ｖｅｒｎａｒｄｏｕ，Ｄ．，Ｃｈｅｍｉｓｔｒｙ  ｏｆ  Ｍａｔｅｒｉａｌｓ  ２００４，１６，（４），７４４−７４９
【非特許文献２４】２４．Ｓａｈａｎａ，Ｍ．Ｂ．；Ｓｈｉｖａｓｈａｎｋａｒ，Ｓ．Ａ．，Ｊｏｕｒｎａｌ  ｏｆ  Ｍａｔｅｒｉａｌｓ  Ｒｅｓｅａｒｃｈ  ２００４，１９，（１０），２８５９−２８７０
【非特許文献２５】２５．Ｂａｒｒｅｃａ，Ｄ．；Ａｒｍｅｌａｏ，Ｌ．；Ｃａｃｃａｖａｌｅ，Ｆ．；Ｄｉ  Ｎｏｔｏ，Ｖ．；Ｇｒｅｇｏｒｉ，Ａ．；Ｒｉｚｚｉ，Ｇ．Ａ．；Ｔｏｎｄｅｌｌｏ，Ｅ．，Ｃｈｅｍｉｓｔｒｙ  ｏｆ  Ｍａｔｅｒｉａｌｓ  ２０００，１２，（１），９８−１０３
【非特許文献２６】２６．Ｒａｍａｎａ，Ｃ．Ｖ．；Ｓｍｉｔｈ，Ｒ．Ｊ．；Ｈｕｓｓａｉｎ，Ｏ．Ｍ．；Ｃｈｕｓｕｅｉ，Ｃ．Ｃ．；Ｊｕｌｉｅｎ，Ｃ．Ｍ．，Ｃｈｅｍｉｓｔｒｙ  ｏｆ  Ｍａｔｅｒｉａｌｓ  ２００５，１７，（５），１２１３−１２１９
【発明の開示】
【発明が解決しようとする課題】
【００１３】
このような状況の中で、本発明者らは、上記従来技術に鑑みて、エッチングプロセスを経ないバナジウム酸化物薄膜のマイクロパターニング技術を開発することを目標として鋭意研究を積み重ねた結果、自己組織化単分子膜を用いることにより、基板上へバナジウム酸化物膜乃至そのパターン化形成が可能であることを見出し、本発明を完成するに至った。本発明は、上記従来の事情に鑑みてなされたものであり、バナジウム酸化物薄膜乃至バナジウム酸化物薄膜パターンを提供し、かつ、これらの作製方法を提供することを目的とするものである。
【課題を解決するための手段】
【００１４】
上記課題を解決するための本発明は、以下の技術的手段から構成される。
（１）基板上にバナジウム含有固体を析出する溶液反応系で析出させたバナジウム酸化物薄膜であって、
１）該バナジウム酸化物薄膜が、基板のアミノ基終端シラン領域に形成されている、２）該バナジウム酸化物薄膜が、バナジウム酸化物薄膜パターンとなっている、３）基板が、該基板上に、アミノ基とシラノール基でパターン化された自己組織化単分子膜を形成させた基板である、ことを特徴とするバナジウム酸化物薄膜。
（２）基板が、ガラス、シリコン、金属、セラミックス、又はポリマーの基板である、前記（１）に記載のバナジウム酸化物薄膜。
（３）基板が、平板状、粒子、繊維、又は複雑形状の形態を有している、前記（１）又は（２）に記載のバナジウム酸化物薄膜。
（４）前記（１）から（３）のいずれかに記載の、基板上に形成させたバナジウム酸化物薄膜を製造する方法であって、
１）基板上にアミノ基終端シラン表面とシラノール基表面を有するパターン化自己組織化単分子膜を作製し、２）該パターン化自己組織化単分子膜をバナジウム含有固体を析出する溶液反応系に浸漬し、バナジウム酸化物を液相で析出させる、ことを特徴とするバナジウム酸化物薄膜の製造方法。
（５）ｐＨ５において正のゼータ電位を有するパターン化自己組織化単分子膜を用いる、前記（４）に記載のバナジウム酸化物薄膜の製造方法。
（６）溶液反応系として、水溶液反応、非水溶液反応又は水熱反応の反応系を用いる、前記（４）に記載のバナジウム酸化物薄膜の製造方法。
（７）バナジウム酸化物の光学特性乃至電気特性を利用したバナジウム酸化物素子を含むバナジウム酸化物系デバイスにおいて、
該素子として、前記（１）から（３）のいずれかに記載のバナジウム酸化物薄膜を構成要素として含むことを特徴とするバナジウム酸化物系デバイス。
【００１５】
次に、本発明について更に詳細に説明する。
本発明は、基板上にバナジウム含有固体を析出する溶液反応系で析出させたバナジウム酸化物薄膜であって、基板のアミノ基終端シラン領域に形成されていることを特徴とするものである。また、本発明は、上記バナジウム酸化物薄膜において、バナジウム酸化物薄膜が、基板のアミノ基終端シラン領域に選択的に形成されており、バナジウム酸化物薄膜パターンとなっていること、基板が、該基板上に、アミノ基とシラノール基とシラノール基でパターン化された自己組織化単分子膜を形成させた基板であること、を好ましい実施の態様としている。
【００１６】
また、本発明は、基板上に形成させたバナジウム酸化物薄膜を製造する方法であって、基板上にアミノ基終端シラン表面とシラノール基表面を有するパターン化自己組織化単分子膜を作製し、該パターン化自己組織化単分子膜をバナジウム含有固体を析出する溶液反応系に浸漬し、バナジウム酸化物を液相で析出させる、ことを特徴とするものである。本発明では、反応系の温度、原料濃度、添加剤及び／又はｐＨを調整することによりバナジウム酸化物を液相で析出させること、を好ましい実施の態様としている。
【００１７】
更に、本発明は、バナジウム酸化物系デバイスであって、上記のバナジウム酸化物薄膜乃至バナジウム酸化物薄膜パターンを構成要素として含むことを特徴とするものである。本発明では、自己組織化単分子膜を用いることにより、ガラス等の基板上へのバナジウム酸化物膜のパターン化形成を実現した。
【００１８】
本発明では、エッチングプロセスを用いることなく、薄膜パターンを形成している。そのため、エッチングに伴う特性劣化も回避することができる。また、原料を全て薄膜形成に使用することができる。作製したバナジウム酸化物膜は、可視光領域及び近赤外光領域において、昇温に伴う透過率の減少（サーモクロミック特性）を有している。
【００１９】
また、水溶液プロセスを用いて薄膜のパターン化形成を実現しているため、ＰＥＴやポリイミドなどの上への薄膜形成も可能であり、例えば、ポリマーウィンドウにサーモクロミック特性を持たせて、スマートウィンドウとして使用することも可能である。また、ポリマー基板の使用により、デバイスの低コスト化・軽量化・フレキシブル化（曲げ性の付与）も可能である。
【００２０】
本発明は、自己組織化単分子膜を用いて、バナジウム酸化物薄膜パターンを合成することを最も主要な特徴としている。自己組織化単分子膜には、ｐＨ５において正のゼータ電位を有するＡＰＴＳ−ＳＡＭ自己組織化単分子膜を用いることができる。また、自己組織化単分子膜の代わりに、ｐＨ５において正のゼータ電位を有する基板表面を用いることができる。
【００２１】
自己組織化単分子膜には、ＡＰＴＳ（３−Ａｍｉｎｏｐｒｏｐｙｌｔｒｉｅｔｈｏｘｙｓｉｌａｎｅ、アミノプロピルトリエトキシシラン）以外に、例えば、アミノブチルトリエトキシシラン（４−Ａｍｉｎｏｂｕｔｙｌｔｒｉｅｔｈｏｘｙｓｉｌａｎｅ）、アミノエチルアミノプロピルトリメトキシシラン（Ｎ−（２−Ａｍｉｎｏｅｔｙｌ）−３−ａｍｉｎｏｐｒｏｐｙｌｔｒｉｍｅｔｈｏｘｙｓｉｌａｎｅ）、アミノエチルアミノプロピルメチルジメトキシシラン（Ｎ−（２−Ａｍｉｎｏｅｔｙｌ）−３−ａｍｉｎｏｐｒｏｐｙｌｍｅｔｙｌｄｉｍｅｔｈｏｘｙｓｉｌａｎｅ）等のアミノ基を末端に有する分子を用いることができる。
【００２２】
アミノ基とシラノール基でパターン化された自己組織化単分子膜の代わりに、ｐＨ５において正のゼータ電位を有する領域及び負のゼータ電位を有する領域にパターン化された基板を用いることができる。アミノ基とシラノール基でパターン化された自己組織化単分子膜の代わりに、親水性と疎水性表面や、平滑表面と凹凸表面などの、２種類の異なる表面の組み合わせを用いることができる。
【００２３】
本発明では、好適には、ＶＯＳＯ４・Ｈ２Ｏを含む水溶液を用いることができるが、該ＶＯＳＯ４・Ｈ２Ｏを含む水溶液の代わりに、他のバナジウム含有溶液を用いることができる。ｐＨ調整には、好適には、ＮａＯＨを用いることができるが、ＮａＯＨの代わりに、他のｐＨ調整溶液等を用いることができる。また、ＮａＯＨを使用せずに、パターン化することができる。
【００２４】
本発明では、バナジウム含有固体が析出する水溶液を用いることが好適であるが、バナジウム含有固体が析出する反応系であれば、有機溶液等の、非水溶液反応系や、水熱反応等も用いることができる。
【００２５】
また、反応液の温度も、原料濃度、添加剤、ｐＨ等に合わせて、水溶液の凝固点以上かつ沸点以下（およそ０−９９℃）の範囲で適宜調整することができる。
【００２６】
基板としては、ガラスが好適に用いられるが、ガラス以外に、シリコン基板、金属、セラミックス、ポリマー等の種々の基板を用いることができる。また、平板状基板以外に、粒子基材、繊維基材、複雑形状基材等も適宜用いることができる。
【００２７】
本発明では、自己組織化単分子膜を用いることにより、酸化バナジウム結晶薄膜の液相パターニングを実現した。この手法では、まず、ＡＰＴＳ−ＳＡＭをガラス基板上に形成し、フォトマスクを介して真空紫外光を照射することで、露光領域をアミノ基終端シランからシラノール基表面へと変性する。その後、パターン化ＳＡＭ基板を、ＶＯＳＯ４・Ｈ２Ｏ及びＮａＯＨの溶解した水溶液に浸漬させる。
【００２８】
水溶液中で生成したバナジウム酸化物粒子は、ｐＨ５の初期の水溶液中では、負のゼータ電位を有する。これらの粒子を、ｐＨ５にて正のゼータ電位を有するアミノ基終端シラン表面に、静電相互作用を用いて付着させる。更に、付着粒子が、水溶液中において成長することにより、アミノ基終端シラン表面にバナジウム酸化物の薄膜を形成させる。
【００２９】
本発明では、結晶粒子の領域選択的付着及び結晶成長の制御により、バナジウム酸化物薄膜の液相パターニングが実現されている。形成した薄膜は、透明な黄緑色を呈しており、ＸＲＤパターンは、Ｈ７．２４Ｖ６Ｏ１３に帰属される。また、薄膜の近赤外領域の透過率は、室温２５℃から７０℃へ昇温することにより、約１０％（相対比１５％）減少する。これは、ＶＯ２等に見られるサーモクロミック特性であり、遮熱ガラスや温度センサーへの応用可能性を示している。
【００３０】
本発明の応用分野として、例えば、スマートウィンドウ、温度センサー、リチウムイオン電池の陰極、触媒、スイッチングデバイス向け素子、帯電防止コーティング、エレクトロクロミックディスプレーデバイスの対極非冷却赤外線ボロメーター（非冷却赤外線検知器）、ホログラフィックストレージシステム（感光効率の高い材料を用いたデータ記録媒体）、オプティカルファイバースイッチングデバイス（光学繊維スイッチングデバイス）、超高速スイッチングデバイス、フォトニッククリスタル等が例示される。
【発明の効果】
【００３１】
本発明により、次のような効果が奏される。
（１）エッチング工程を経ることなく、バナジウム酸化物薄膜パターンを合成することができる。
（２）また、エッチングダメージによるバナジウム酸化物の特性劣化を抑えることができる。
（３）エッチングによるバナジウムの廃棄を回避することができる。
（４）また、未反応のバナジウムイオンは溶液中に残存するため、新しい基材を浸漬することにより、連続して成膜することが可能である。
（５）したがって、原料バナジウムをすべてバナジウム酸化物形成に使用することができる。
（６）更に、液相からの析出反応を用いているため、複雑形状基材や粒子や繊維へのバナジウム酸化物コーティングも容易に行うことができる。
【発明を実施するための最良の形態】
【００３２】
次に、実施例に基づいて本発明を具体的に説明するが、本発明は、以下の実施例によって何ら限定されるものではない。
【実施例１】
【００３３】
本実施例では、自己組織化単分子膜を用いて、ガラス基板上に、バナジウム酸化物薄膜パターンを作製した。
（１）自己組織化単分子膜の作製
本実施例では、自己組織化単分子膜を用いたバナジウム酸化物薄膜の作製を試みた。ガラス（Ｇｌａｓｓ）基板（ＨＩＯＫＩ  ＃１７３７，  Ｃｏｒｎｉｎｇ  Ｃｏ．）を、アセトン、エタノール、イオン交換水の順にて、それぞれ５分間ずつ超音波洗浄した。
【００３４】
その後、ＵＶオゾンクリーナー（１８４．９ｎｍ及び２５３．７ｎｍ）（ｌｏｗ−ｐｒｅｓｓｕｒｅ  ｍｅｒｃｕｒｙ  ｌａｍｐ  ２００Ｗ，ＰＬ２１−２００，ＳＥＮ  Ｌｉｇｈｔｓ  Ｃｏ．）を用いて、真空紫外光を１０分間照射することにより、ガラス基板表面の吸着有機物を除去した。
【００３５】
次に、ガラス基板表面をＡＰＴＳ−ＳＡＭで修飾した（Ｓｕｒｆａｃｅ  ｍｏｄｉｆｉｃａｔｉｏｎ  ｗｉｔｈ  ＡＰＴＳ−ＳＡＭ）。ＡＰＴＳ（３−Ａｍｉｎｏｐｒｏｐｙｌｔｒｉｅｔｈｏｘｙｓｉｌａｎｅ，Ｈ２ＮＣ３Ｈ５Ｓｉ（ＯＣＨ３）３）を、無水トルエンに１ｖｏｌ％溶解させ、これに、グローブボックス（Ｇｌｏｖｅ  ｂｏｘ，ＶＡＣ  Ｃｏ．）内の窒素雰囲気下において、ガラス基板を２時間浸漬し、ガラス表面に、ＡＰＴＳ−ＳＡＭを作製した（図１）。
【００３６】
（２）自己組織化単分子膜のパターン化
ＡＰＴＳ−ＳＡＭに、フォトマスク（Ｔｅｓｔ−ｃｈａｒｔ−Ｎｏ．１−Ｎ  ｔｙｐｅ，ｑｕａｒｔｚ  ｓｕｂｓｔｒａｔｅ，１．５２４ｍｍ  ｔｈｉｃｋｎｅｓｓ，Ｔｏｐｐａｎ  Ｐｒｉｎｔｉｎｇ  Ｃｏ．，Ｌｔｄ．）を介して、真空紫外線照射（ＵＶ  ｉｒｒａｄｉａｔｉｏｎ）を行い、露光領域を、アミノ基終端シランからシラノール基へと変性した（図１）。
【００３７】
この、アミノ基終端シラン表面とシラノール基表面を有するパターン化自己組織化単分子膜（Ｐａｔｔｅｒｎｅｄ  ＡＰＴＳ−ＳＡＭ）を、バナジウム酸化物のパターニングのためのテンプレートとした。アミノ基終端シラン表面は、約４８°の水に対する接触角を示すのに対し、露光によりシラノール基へと変性した表面は、接触角５°以下の親水性を示した。この接触角の変化は、真空紫外光照射により、ＡＰＴＳ−ＳＡＭが親水性のシラノール基へと変性されたことを示している。
【００３８】
（３）バナジウム酸化物の析出
ＶＯＳＯ４・Ｈ２Ｏを、濃度０．０２Ｍとなるように、２５℃の水に溶解した。水溶液中において、バナジウムは、バナジルイオンと呼ばれるＶＯ２＋のイオンで存在する。オイルバスを用いて、水溶液を７０℃に加熱し、ＮａＯＨを添加して、ｐＨを５に調整した。
【００３９】
水溶液上部に、縦向きでパターン化自己組織化単分子膜を浸漬し、７０℃にて６時間保持してバナジウム酸化物の析出（Ｌｉｑｕｉｄ  Ｐｈａｒｅ  Ｃｒｙｓｔａｌ  Ｄｅｐｏｓｉｔｉｏｎ）を行い、バナジウム酸化物の液相パターニング（Ｌｉｑｕｉｄ  Ｐｈａｓｅ  Ｐａｔｔｅｒｎｉｎｇ  ｏｆ  Ｖａｎａｄｉｕｍ  Ｏｘｉｄｅ）を試みた（図１）。
【実施例２】
【００４０】
（１）評価方法
本実施例では、上記実施例１の方法を適用して、水溶液中において生成した粒子、ＡＰＴＳ自己組織化単分子膜及び真空紫外光露光を行ったＡＰＴＳ自己組織化単分子膜のゼータ電位を、レーザーゼータ電位計（ＥＬＳ−７３００Ｋ，Ｏｔｓｕｋａ  Ｅｌｅｃｔｒｏｎｉｃｓ  Ｃｏ．，Ｌｔｄ．）にて測定した。
【００４１】
薄膜のマイクロパターンは、光学顕微鏡（ＢＸ５１ＷＩ  Ｍｉｃｒｏｓｃｏｐｅ，Ｏｌｙｍｐｕｓ  Ｏｐｔｉｃａｌ  Ｃｏ．，Ｌｔｄ．）及び電子顕微鏡（ＦＥ−ＳＥＭ；ＪＳＭ−６３３５Ｆ，ＪＥＯＬ  Ｌｔｄ．）にて観察した。
【００４２】
結晶構造は、Ｘ線回折装置（ＣｕＫα線、ＸＲＤ；ＲＡＤ−１Ｃ，Ｒｉｇａｋｕ）を用いて評価した。２５℃及び７０℃での薄膜の透過率は、紫外・可視・近赤外分光器（ＵＶ／ＶＩＳ／ＮＩＲ  ｓｐｅｃｔｒｏｐｈｏｔｏｍｅｔｅｒ，Ｖ−５７０，ＪＡＳＣＯ．）を用いて測定した。
【００４３】
その際、サンプルは、アルミニウム製のサンプルホルダーに固定し、サンプルホルダーに固定した電気ヒーターを用いて、７０℃に加熱した。薄膜の温度は、熱電対を用いて測定した。
【００４４】
（２）結果
上記バナジウム酸化物の液相パターニングにより、水溶液中で生成した微小粒子の、ｐＨ５でのゼータ電位は、負であった。ＡＰＴＳ自己組織化単分子膜は、アミノ基のプロトン化（−ＮＨ２  ｔｏ  −ＮＨ３＋）により、ｐＨ５においては、正のゼータ電位を示し、シラノール基は、脱プロトン化（−Ｓｉ−ＯＨ  ｔｏ  −Ｓｉ−Ｏ−）により、負のゼータ電位を示した。
【００４５】
負のゼータ電位を有する粒子と、正のゼータ電位を有するアミノ基との間の静電相互作用を用いることにより、初期に形成した微小粒子を、アミノ基領域に、領域選択的に付着させることを試みた。マイクロサイズでの液相パターニングに先立ち、６時間の浸漬により、広いＡＰＴＳ自己組織化単分子膜領域への薄膜形成を行った（図１）。左上部領域は、薄膜の形成していないガラス表面であり、無色透明である。
【００４６】
一方、ＡＰＴＳ自己組織化単分子膜上に形成した薄膜領域は、透明な黄緑色を呈していた（図１）。６時間の浸漬後、パターン化ＡＰＴＳ自己組織化単分子膜を光学顕微鏡にて観察したところ、アミノ基終端シラン領域にのみ、領域選択的に、薄膜が形成していた。図２に、バナジウム酸化物薄膜パターンの光学顕微鏡写真を示す。この析出薄膜により、幅４０μｍの平行線が２０μｍの間隔を開けて形成されており、それらは、２５０μｍ以上の長さを有していた（図２）。
【実施例３】
【００４７】
（１）薄膜表面の形態
本実施例では、上記実施例１で作製した薄膜の表面の詳細な形態を、走査型電子顕微鏡を用いて観察した。白金コーティング前のサンプルは、アミノ基領域に対して、シラノール基領域が強く白色を呈しており、これは、電子線照射により、シラノール基領域のガラス表面が強く帯電したためと考えられる。このことは、ガラスとバナジウム酸化物の表面状態の違いを示している。
【００４８】
帯電防止のため、パターン化薄膜に、３ｎｍの白金コーティングを施し、再び観察した。図３に、バナジウム酸化物薄膜パターンの電子顕微鏡写真（ａ）を示す。図３の（ｂ−ｄ）は、バナジウム酸化物薄膜表面の拡大写真を示す。シラノール基領域に対して、アミノ基領域は僅かに白色を示しており、これは、アミノ基領域への薄膜形成によるものと考えられる（図３ａ）。
【００４９】
高倍率での観察により、薄膜中に、幅１００−２００ｎｍ、長さ約１０００ｎｍの針状析出物が観察された（図３ｂ）。また、薄膜表面は、面内直径２−１０ｎｍのナノサイズの突起物で覆われていた（図３ｃ）。
【００５０】
（２）結晶構造
図４に、バナジウム酸化物薄膜のＸＲＤパターンを示す。ＡＰＴＳ自己組織化単分子膜上に形成した薄膜のＸＲＤ測定からは、複数の回折線が観察され、それらは、Ｈ７．２４Ｖ６Ｏ１３（ＪＣＰＤＳ  Ｎｏ．３７−０１７２）の（００１），（２００），（００２），（１１０），（００３），（３１−１）及び（６０−１）に帰属された。このＨ７．２４Ｖ６Ｏ１３は、ＶＯ２と同様に、単斜晶の結晶構造を有する。
【００５１】
（３）バナジウム酸化物薄膜のサーモクロミック特性
バナジウム酸化物薄膜の可視光・近赤外光透過スペクトルを測定した。図５に、２５℃及び７０℃におけるバナジウム酸化物薄膜の可視光・近赤外光透過スペクトルを示す。ＡＰＴＳ自己組織化単分子膜上に形成されたバナジウム酸化物薄膜は、２５℃において、波長４００ｎｍにて約２０％、波長７００ｎｍにて約４６％の可視光透過率を示した。
【００５２】
これらは、７０℃への昇温により、波長４００ｎｍにて約１８％、波長７００ｎｍにて約４０％へと減少した。また、２５℃における近赤外領域の透過率は、波長１０００ｎｍにて約５１％、波長２５００ｎｍにて約６２％であり、これらは、７０℃への昇温により、波長１０００ｎｍにて約４４％、波長２５００ｎｍにて約５３％へと、およそ１０％（相対比では、１５％）減少した。
【００５３】
７０℃への昇温における透過率の減少は、サーモクロミック特性によるものと考えられる。この透過率変化は、半導体−金属転移、すなわち、ＶＯ２に見られるように、単斜晶から正方晶への結晶構造変化に起因するものと考えられる。
【００５４】
可視光及び近赤外光領域の透過率は、２５℃への降温により、再び初期の透過率へと上昇し、サーモクロミック特性の可逆性を示した。図６に、バナジウム酸化物薄膜のバンドギャップを評価した結果を示す。直接遷移であるＶＯ２と同様に、形成した薄膜の直接遷移を仮定し、バンドギャップを見積もったところ、約３．７ｅＶであった。このバンドギャップは、薄膜が透明な半導体であることを示唆している。このことは、薄膜の各種評価及びサーモクロミック特性と矛盾しない。
【００５５】
自己組織化単分子膜を用いることにより、バナジウム酸化物薄膜の液相パターニングを実現した。水溶液中において、アミノ基領域でバナジウム酸化物の結晶化が進行し、薄膜を形成した。この薄膜は、透明な黄緑色を呈し、表面は２−１０ｎｍのナノサイズの突起物で覆われていた。ＸＲＤにより、薄膜は、Ｈ７．２４Ｖ６Ｏ１３に帰属された。
【００５６】
近赤外光領域での薄膜の透過率は、２５℃から７０℃への昇温により、およそ１０％減少した。このサーモクロミック特性は、可逆変化であり、スマートウィンドウや温度センサーへの可能性を示している。本発明により、次世代デバイス技術に対する、自己組織化プロセス及び水溶液プロセスの高いポテンシャルが示された。
【図面の簡単な説明】
【００５７】
【図１】自己組織化単分子膜を用いたバナジウム酸化物薄膜の液相パターニングの模式図を示す。
【図２】バナジウム酸化物薄膜パターンの光学顕微鏡写真を示す。
【図３】バナジウム酸化物薄膜パターンの電子顕微鏡写真（ａ）を示す。（ｂ−ｄ）は、バナジウム酸化物薄膜表面の拡大写真である。
【図４】バナジウム酸化物薄膜のＸＲＤパターンを示す。
【図５】２５℃及び７０℃におけるバナジウム酸化物薄膜の可視光・近赤外光透過スペクトルを示す。
【図６】バナジウム酸化物薄膜のバンドギャップの評価結果を示す。
【図４】
0005136976.tif 000002
【図１】
0005136976.tif 000003
【図２】
0005136976.tif 000004
【図３】
0005136976.tif 000005
【図５】
0005136976.tif 000006
【図６】
0005136976.tif 000007